Li 1 . 1 Mn 1 . 85 Al 0 . 05 O 4 인 리튬 망간 산화물 과 o - LiMnO 2 인 orthorhombic 결정 구조 의 리튬 망간 산화물 을 90 : 10 ( 중량 비 ) 의 비 로 혼합 하 여 , 양극 활물질 을 제조 하 였 다 . 양극 활물질 , 카본 블랙 , 및 결착 제 인 PVDF [ Poly ( vinylidenefluoride ) ] 를 85 : 10 : 5 ( 중량 비 ) 로 혼합 하 고 , 이 를 유기 용매 인 NMP 와 혼합 하 여 슬러리 를 제조 하 였 다 . 이 와 같이 제조 된 슬러리 를 20 ㎛ 의 두께 Al 박 ( foil ) 양면 에 도포 한 후 건조 하 여 양극 을 제조 하 였 다 .